(57)【要約】      （修正有）【課題】高温高湿条件下でも耐久性に優れた粘着剤用帯電防止剤の提供。【解決手段】イオン性化合物のカチオン部位が、式（１）〜（３）のいずれかで示されるカチオンである粘着剤用帯電防止剤。2017025258.tif 0000092017025258.tif 0000102017025258.tif 000011（R１はＣ１〜１８の炭化水素基、ヘテロ原子を含んでも良い；R2はＣ２〜４の炭化水素基、複数あるR１或いはR2は各々同一であっても異なってもよい）【選択図】なし【特許請求の範囲】
【請求項１】
イオン性化合物のカチオン部位が、下記式（１）ないし（３）のいずれかで示されるカチオンであることを特徴とする粘着剤用帯電防止剤。
【化１】
2017025258.tif 000006
【化２】
2017025258.tif 000007
【化３】
2017025258.tif 000008
（上記式（１）ないし（３）中、R１は炭素数１以上１８以下の炭化水素基を表し、ヘテロ原子を含んでも良い。R2は炭素数２以上４以下の炭化水素基を表し、複数あるR１あるいはR2は、それぞれ同一であっても異なっていてもよい。）
【請求項２】
前記イオン性化合物のアニオン部位が、フッ素を含有する化合物であることを特徴とする請求項１に記載の粘着剤用帯電防止剤。
【請求項３】
前記イオン性化合物のアニオン部位が、ビス（フルオロスルホニル）イミド及びビス（トリフルオロスルホニル）イミドからなる群から選ばれた少なくとも１種であることを特徴とする請求項１または請求項２に記載の粘着剤用帯電防止剤。
【発明の詳細な説明】
【技術分野】
【０００１】
本発明は粘着剤用帯電防止剤に関する。
【背景技術】
【０００２】
一般に、静電気とは、物体に電荷が蓄えられ、帯電する現象、又は、帯電した電荷そのもののこと指す。静電気は、２種類の誘電体の摩擦によって発生する電荷の蓄積のほか、帯電した物体との接触などによっても生じ、物体の表面に蓄えられる。前記静電気は、塵埃などの異物吸入、ディバイスの静電破壊、測定機器の誤作動、又は火災などを引き起こし得る。また、現代の電磁装置は静電気の放出により一時的又は永久損傷を受ける傾向も非常に高い。
【０００３】
例えば、液晶パネルにおいては、偏光板や位相差板を液晶セルのガラス基材等に接着するために粘着剤組成物から形成された粘着剤層が使用されることが多い。この偏光板や位相差板等の光学部材は、通常プラスチック材料より構成されているため、電気絶縁性が高く、粘着剤層を剥離する時などに静電気が発生し易い。そのため、このように発生した静電気が残存した状態で、偏光板や位相差板を液晶セルに貼合すると、液晶分子の配向に乱れが生じるおそれがある。
【０００４】
また、偏光板が高速で製造されるため、偏光板保護フィルム剥離時、既存の工程では発生しなかった静電気によるＴＦＴ、ＩＣ素子の破壊現象が起こり、液晶表示パネルの不具合を誘発する可能性がある。
【０００５】
そのため、静電気発生を抑制するため、粘着剤層に帯電防止機能を付与することが求められており、粘着剤層に帯電防止機能を付与する手段として、粘着剤層を形成する粘着剤組成物中にイオン性化合物を配合することが提案されている（特許文献１）。
【０００６】
また、半導体加工工程（例：ダイシング工程、バックグラインド工程）においても、粘着剤の剥離・摩擦・接触などによって静電気が発生するため、前記同様に静電気発生の抑制方法として、粘着剤層を形成する粘着剤組成物中にイオン性化合物を配合することが提案されている（特許文献２）。
【０００７】
しかしながら、イオン性化合物が配合された粘着剤では、高温高湿条件下で保管した場合、イオン性化合物の拡散移動により、表面抵抗値が経時的に上昇する、または表面層へブリードするという問題があった。
【先行技術文献】
【特許文献】
【０００８】
【特許文献１】特開２０１１−０３７９２７号公報
【特許文献２】特開２０１５−００３９８８号公報
【発明の概要】
【発明が解決しようとする課題】
【０００９】
本発明は、高温高湿条件下でも耐久性に優れた粘着剤用帯電防止剤を提供することを目的とする。
【課題を解決するための手段】
【００１０】
本発明者らは、前記課題を解決すべく鋭意検討した結果、所定のカチオン部位を有するイオン性化合物を用いることで、前記課題を達成できることを見出し、本発明を完成させるに至った。
本発明は、以下の〔１〕ないし〔３〕の事項に関する。
〔１〕イオン性化合物のカチオン部位が、下記式（１）ないし（３）のいずれかで示されるカチオンであることを特徴とする粘着剤用帯電防止剤。
【００１１】
【化１】
2017025258.tif 000002
【００１２】
【化２】
2017025258.tif 000003
【００１３】
【化３】
2017025258.tif 000004
（前記式（１）ないし（３）中、R１は炭素数１以上１８以下の炭化水素基を表し、ヘテロ原子を含んでも良い。R2は炭素数２以上４以下の炭化水素基を表し、複数あるR１あるいはR2は、それぞれ同一であっても異なっていてもよい。）
〔２〕前記イオン性化合物のアニオン部位が、フッ素を含有する化合物であることを特徴とする〔１〕に記載の粘着剤用帯電防止剤。
〔３〕前記イオン性化合物のアニオン部位が、ビス（フルオロスルホニル）イミド及びビス（トリフルオロスルホニル）イミドからなる群から選ばれた少なくとも１種であることを特徴とする〔１〕または〔２〕に記載の粘着剤用帯電防止剤。
【発明の効果】
【００１４】
本発明によれば、高温高湿条件下でも耐久性に優れた粘着剤用帯電防止剤を提供することができる。
【発明を実施するための形態】
【００１５】
以下に、本発明の実施の形態について説明する。
【００１６】
本発明のイオン性化合物は、カチオン部位とアニオン部位からなり、室温下（２３℃／５０％ＲＨ）では固体状でも液体状のいずれであってもよい。
【００１７】
前記イオン性化合物のカチオン部位は、前記式（１）ないし（３）のいずれかで示される。
【００１８】
式（１）ないし（３）中、R１は炭素数１以上１８以下の炭化水素基を表し、ヘテロ原子を含んでも良い。R２は炭素数２以上４以下の炭化水素基を表し、炭素数２以上３以下の炭化水素基が好ましく、炭素数２の炭化水素基がより好ましい。複数あるR１あるいはR２は、それぞれ同一であっても異なっていてもよい。
【００１９】
式（１）で表されるカチオンは、特に制限されるものではないが、具体的には、２−ヒドロキシエチルトリメチルアンモニウムカチオン、２−ヒドロキシエチルジメチルエチルアンモニウムカチオン、２−ヒドロキシエチルジメチルプロピルアンモニウムカチオン、２−ヒドロキシエチルジメチルブチルアンモニウムカチオン、２−ヒドロキシエチルジメチルヘキシルアンモニウムカチオン、２−ヒドロキシエチルジメチルオクチルアンモニウムカチオン、２−ヒドロキシエチルジメチルデシルアンモニウムカチオン、２−ヒドロキシエチルジメチルラウリルアンモニウムカチオン、２−ヒドロキシエチルジメチルベンジルアンモニウムカチオン、２−ヒドロキシエチルジエチルメチルアンモニウムカチオン、２−ヒドロキシエチルトリエチルアンモニウムカチオン、２−ヒドロキシエチルジエチルプロピルアンモニウムカチオン、２−ヒドロキシエチルジエチルブチルアンモニウムカチオン、２−ヒドロキシエチルジエチルヘキシルアンモニウムカチオン、２−ヒドロキシエチルジエチルオクチルアンモニウムカチオン、２−ヒドロキシエチルジエチルデシルアンモニウムカチオン、２−ヒドロキシエチルジエチルラウリルアンモニウムカチオン、２−ヒドロキシエチルジエチルベンジルアンモニウムカチオン、２−ヒドロキシエチルジブチルメチルアンモニウムカチオン、２−ヒドロキシエチルジブチルエチルアンモニウムカチオン、２−ヒドロキシエチルジブチルプロピルアンモニウムカチオン、２−ヒドロキシエチルトリブチルアンモニウムカチオン、２−ヒドロキシエチルジブチルヘキシルアンモニウムカチオン、２−ヒドロキシエチルジブチルオクチルアンモニウムカチオン、２−ヒドロキシエチルジブチルデシルアンモニウムカチオン、２−ヒドロキシエチルジブチルラウリルアンモニウムカチオン、２−ヒドロキシエチルジブチルベンジルアンモニウムカチオン、２−ヒドロキシプロピルトリメチルアンモニウムカチオン、４−ヒドロキシブチルトリメチルアンモニウムカチオン、２−ヒドロキシプロピルトリエチルアンモニウムカチオン、４−ヒドロキシブチルトリエチルアンモニウムカチオン、２−ヒドロキシプロピルトリブチルアンモニウムカチオン、４−ヒドロキシブチルトリブチルアンモニウムカチオン、２−ヒドロキシプロピルジエチルメチルアンモニウムカチオン、２−ヒドロキシプロピルジエチルプロピルアンモニウムカチオン、２−ヒドロキシプロピルジエチルブチルアンモニウムカチオン、２−ヒドロキシプロピルジエチルヘキシルアンモニウムカチオン、２−ヒドロキシプロピルジエチルオクチルアンモニウムカチオン、２−ヒドロキシプロピルジエチルデシルアンモニウムカチオン、２−ヒドロキシプロピルジエチルラウリルアンモニウムカチオン、２−ヒドロキシプロピルジエチルベンジルアンモニウムカチオンなどがあげられる。これらは、１種単独で用いてもよく、２種以上を用いてもよい。
【００２０】
式（２）で表されるカチオンは、特に制限されるものではないが、具体的には、ビス（２−ヒドロキシエチル）ジメチルアンモニウムカチオン、ビス（２−ヒドロキシエチル）エチルメチルアンモニウムカチオン、ビス（２−ヒドロキシエチル）プロピルメチルアンモニウムカチオン、ビス（２−ヒドロキシエチル）ブチルメチルアンモニウムカチオン、ビス（２−ヒドロキシエチル）ヘキシルメチルアンモニウムカチオン、ビス（２−ヒドロキシエチル）オクチルメチルアンモニウムカチオン、ビス（２−ヒドロキシエチル）デシルメチルアンモニウムカチオン、ビス（２−ヒドロキシエチル）ラウリルメチルアンモニウムカチオン、ビス（２−ヒドロキシエチル）オレイルメチルアンモニウムカチオン、ビス（２−ヒドロキシエチル）ベンジルメチルアンモニウムカチオン、ビス（２−ヒドロキシエチル）ジエチルアンモニウムカチオン、ビス（２−ヒドロキシエチル）エチルプロピルアンモニウムカチオン、ビス（２−ヒドロキシエチル）エチルブチルアンモニウムカチオン、ビス（２−ヒドロキシエチル）エチルヘキシルアンモニウムカチオン、ビス（２−ヒドロキシエチル）エチルオクチルアンモニウムカチオン、ビス（２−ヒドロキシエチル）エチルデシルアンモニウムカチオン、ビス（２−ヒドロキシエチル）エチルラウリルアンモニウムカチオン、ビス（２−ヒドロキシエチル）エチルベンジルアンモニウムカチオン、ビス（２−ヒドロキシエチル）ブチルプロピルアンモニウムカチオン、ビス（２−ヒドロキシエチル）ジブチルアンモニウムカチオン、ビス（２−ヒドロキシエチル）ブチルヘキシルアンモニウムカチオン、ビス（２−ヒドロキシエチル）ブチルオクチルアンモニウムカチオン、ビス（２−ヒドロキシエチル）ブチルデシルアンモニウムカチオン、ビス（２−ヒドロキシエチル）ブチルラウリルアンモニウムカチオン、ビス（２−ヒドロキシエチル）ブチルベンジルアンモニウムカチオン、ビス（２−ヒドロキシプロピル）ジメチルアンモニウムカチオン、ビス（２−ヒドロキシプロピル）ジエチルアンモニウムカチオン、ビス（２−ヒドロキシプロピル）ジブチルアンモニウムカチオン、ビス（２−ヒドロキシプロピル）オレイルメチルアンモニウムカチオン、ビス（４−ヒドロキシブチル）ジメチルアンモニウムカチオン、ビス（４−ヒドロキシブチル）ジエチルアンモニウムカチオン、ビス（４−ヒドロキシブチル）ジブチルアンモニウムカチオン、ビス（２−ヒドロキシブチル）オレイルメチルアンモニウムカチオン、ポリオキシエチレンラウリルメチルアンモニウムカチオン、ポリオキシエチレンラウリルエチルアンモニウムカチオン、ポリオキシエチレンラウリルブチルアンモニウムカチオン、ポリオキシエチレンラウリルヘキシルアンモニウムカチオン、ポリオキシエチレンラウリルオクチルアンモニウムカチオン、ポリオキシエチレンオレイルメチルアンモニウムカチオン、ポリオキシエチレンオレイルエチルアンモニウムカチオン、ポリオキシエチレンオレイルブチルアンモニウムカチオン、ポリオキシエチレンオレイルヘキシルアンモニウムカチオン、ポリオキシエチレンオレイルオクチルアンモニウムカチオン、ポリオキシエチレンステアリルメチルアンモニウムカチオン、ポリオキシエチレンステアリルエチルアンモニウムカチオン、ポリオキシエチレンステアリルブチルアンモニウムカチオン、ポリオキシエチレンステアリルヘキシルアンモニウムカチオン、ポリオキシエチレンステアリルオクチルアンモニウムカチオンなどがあげられる。これらは、１種単独で用いてもよく、２種以上を用いてもよい。
【００２１】
式（３）で表されるカチオンは、特に制限されるものではないが、具体的には、トリス（２−ヒドロキシエチル）メチルアンモニウムカチオン、トリス（２−ヒドロキシエチル）エチルアンモニウムカチオン、トリス（２−ヒドロキシエチル）プロピルアンモニウムカチオン、トリス（２−ヒドロキシエチル）ブチルアンモニウムカチオン、トリス（２−ヒドロキシエチル）ヘキシルアンモニウムカチオン、トリス（２−ヒドロキシエチル）オクチルアンモニウムカチオン、トリス（２−ヒドロキシエチル）デシルアンモニウムカチオン、トリス（２−ヒドロキシエチル）ラウリルアンモニウムカチオン、トリス（２−ヒドロキシエチル）ステアリルアンモニウムカチオン、トリス（２−ヒドロキシエチル）オレイルアンモニウムカチオン、トリス（２−ヒドロキシエチル）ベンジルアンモニウムカチオン、トリス（２−ヒドロキシプロピル）メチルアンモニウムカチオン、トリス（２−ヒドロキシプロピル）エチルアンモニウムカチオン、トリス（２−ヒドロキシプロピル）プロピルアンモニウムカチオン、トリス（２−ヒドロキシプロピル）ブチルアンモニウムカチオン、トリス（２−ヒドロキシプロピル）ヘキシルアンモニウムカチオン、トリス（２−ヒドロキシプロピル）オクチルアンモニウムカチオン、トリス（２−ヒドロキシプロピル）デシルアンモニウムカチオン、トリス（２−ヒドロキシプロピル）ラウリルアンモニウムカチオン、トリス（２−ヒドロキシプロピル）ステアリルアンモニウムカチオン、トリス（２−ヒドロキシプロピル）オレイルアンモニウムカチオン、トリス（２−ヒドロキシプロピル）ベンジルアンモニウムカチオン、トリス（４−ヒドロキシブチル）メチルアンモニウムカチオン、トリス（４−ヒドロキシブチル）エチルアンモニウムカチオン、トリス（４−ヒドロキシブチル）プロピルアンモニウムカチオン、トリス（４−ヒドロキシブチル）ブチルアンモニウムカチオン、トリス（４−ヒドロキシブチル）ヘキシルアンモニウムカチオン、トリス（４−ヒドロキシブチル）オクチルアンモニウムカチオン、トリス（４−ヒドロキシブチル）デシルアンモニウムカチオン、トリス（４−ヒドロキシブチル）ラウリルアンモニウムカチオン、トリス（４−ヒドロキシブチル）ステアリルアンモニウムカチオン、トリス（４−ヒドロキシブチル）オレイルアンモニウムカチオン、トリス（４−ヒドロキシブチル）ベンジルアンモニウムカチオン、Ｎ−ビス（２−ヒドロキシエチル）−Ｎ−（２−ヒドロキシプロピル）メチルアンモニウムカチオン、Ｎ−ビス（２−ヒドロキシエチル）−Ｎ−（２−ヒドロキシブチル）メチルアンモニウムカチオン、Ｎ−ビス（２−ヒドロキプロピル）−Ｎ−（２−ヒドロキシブチル）メチルアンモニウムカチオン、Ｎ−（２−ヒドロキシメチル）−Ｎ−（２−ヒドロキシプロピル）−Ｎ−（２−ヒドロキシブチル）メチルアンモニウムカチオンなどがあげられる。これらは、１種単独で用いてもよく、２種以上を用いてもよい。
【００２２】
イオン性化合物のアニオン部位は、イオン性化合物になることを満足するものであれば特に限定されず、例えば、Ｆ−、Ｃｌ−、Ｂｒ−、Ｉ−、ＡｌＣｌ4−、Ａｌ2Ｃｌ7−、ＢＦ4−、ＰＦ6−、ＳＣＮ−、ＣｌＯ4−、ＮＯ3−、ＣＨ3ＣＯＯ−、ＣＦ3ＣＯＯ−、ＣＨ3ＳＯ3−、ＣＦ3ＳＯ3−、(ＣＦ3ＳＯ2)2Ｎ−、(Ｆ2ＳＯ2)2Ｎ−、(ＣＦ3ＳＯ2)3Ｃ−、ＡｓＦ6−、ＳｂＦ6−、ＮｂＦ6−、ＴａＦ6−、Ｆ(ＨＦ)n−、(ＣＮ)2Ｎ−、Ｃ4Ｆ9ＳＯ3−、(Ｃ2Ｆ5ＳＯ2)2Ｎ−、Ｃ3Ｆ7ＣＯＯ−および(ＣＦ3ＳＯ2)(ＣＦ3ＣＯ)Ｎ−などが用いられる。これらは、１種単独で用いてもよく、２種以上を用いてもよい。
【００２３】
なかでも、フッ素原子を含むアニオン成分は、低融点のイオン性化合物が得られることから好ましく、(Ｆ2ＳＯ2)2Ｎ−（ビス（フルオロスルホニル）イミド）、および(ＣＦ3ＳＯ2)2Ｎ−（ビス（トリフルオロメタンスルホニル）イミド）がより好ましく用いられる。
【００２４】
本発明に用いられるイオン性化合物の具体例としては、前記カチオン部位とアニオン部位の組み合わせから適宜選択して用いられ、２−ヒドロキシエチルトリメチルアンモニウム＝ヘキサフルオロホスフェート、２−ヒドロキシエチルトリメチルアンモニウム＝テトラフルオロボレート、２−ヒドロキシエチルトリメチルアンモニウム＝トリフルオロメタンスルホネート、２−ヒドロキシエチルトリメチルアンモニウム＝ビス（トリフルオロメタンスルホニル）イミド、２−ヒドロキシエチルトリメチルアンモニウム＝ビス（フルオロスルホニル）イミド、２−ヒドロキシエチルジメチルエチルアンモニウム＝ビス（トリフルオロメタンスルホニル）イミド、２−ヒドロキシエチルジメチルエチルアンモニウム＝ビス（フルオロスルホニル）イミド、２−ヒドロキシエチルジメチルブチルアンモニウム＝ビス（トリフルオロメタンスルホニル）イミド、２−ヒドロキシエチルジメチルブチルアンモニウム＝ビス（フルオロスルホニル）イミド、２−ヒドロキシエチルジメチルオクチルアンモニウム＝ビス（トリフルオロメタンスルホニル）イミド、２−ヒドロキシエチルジメチルオクチルアンモニウム＝ビス（フルオロスルホニル）イミド、２−ヒドロキシエチルジメチルラウリルアンモニウム＝ビス（トリフルオロメタンスルホニル）イミド、２−ヒドロキシエチルジメチルラウリルアンモニウム＝ビス（フルオロスルホニル）イミド、２−ヒドロキシエチルジエチルメチルアンモニウム＝ヘキサフルオロホスフェート、２−ヒドロキシエチルジエチルメチルアンモニウム＝テトラフルオロボレート、２−ヒドロキシエチルジエチルメチルアンモニウム＝トリフルオロメタンスルホネート、２−ヒドロキシエチルジエチルメチルアンモニウム＝ビス（トリフルオロメタンスルホニル）イミド、２−ヒドロキシエチルジエチルメチルアンモニウム＝ビス（フルオロスルホニル）イミド、２−ヒドロキシエチルジエチルブチルアンモニウム＝ビス（トリフルオロメタンスルホニル）イミド、２−ヒドロキシエチルジエチルブチルアンモニウム＝ビス（フルオロスルホニル）イミド、２−ヒドロキシエチルジエチルオクチルアンモニウム＝ビス（トリフルオロメタンスルホニル）イミド、２−ヒドロキシエチルジエチルオクチルアンモニウム＝ビス（フルオロスルホニル）イミド、２−ヒドロキシエチルジブチルメチルアンモニウム＝ビス（トリフルオロメタンスルホニル）イミド、２−ヒドロキシエチルジブチルメチルアンモニウム＝ビス（フルオロスルホニル）イミド、２−ヒドロキシエチルトリブチルアンモニウム＝ビス（トリフルオロメタンスルホニル）イミド、２−ヒドロキシエチルトリブチルアンモニウム＝ビス（フルオロスルホニル）イミド、２−ヒドロキシエチルジブチルオクチルアンモニウム＝ビス（トリフルオロメタンスルホニル）イミド、２−ヒドロキシエチルジブチルオクチルアンモニウム＝ビス（フルオロスルホニル）イミド、２−ヒドロキシプロピルトリメチルアンモニウム＝ビス（トリフルオロメタンスルホニル）イミド、２−ヒドロキシプロピルトリメチルアンモニウム＝ビス（フルオロスルホニル）イミド、４−ヒドロキシブチルトリメチルアンモニウム＝ビス（トリフルオロメタンスルホニル）イミド、４−ヒドロキシブチルトリメチルアンモニウム＝ビス（フルオロスルホニル）イミド、ビス（２−ヒドロキシエチル）ジメチルアンモニウム＝ヘキサフルオロホスフェート、ビス（２−ヒドロキシエチル）ジメチルアンモニウム＝テトラフルオロボレート、ビス（２−ヒドロキシエチル）ジメチルアンモニウム＝トリフルオロメタンスルホネート、ビス（２−ヒドロキシエチル）ジメチルアンモニウム＝ビス（トリフルオロメタンスルホニル）イミド、ジメチルアンモニウム＝ビス（フルオロスルホニル）イミド、ビス（２−ヒドロキシエチル）ブチルメチルアンモニウム＝ビス（トリフルオロメタンスルホニル）イミド、ビス（２−ヒドロキシエチル）ブチルメチルアンモニウム＝ビス（フルオロスルホニル）イミド、ビス（２−ヒドロキシエチル）オクチルメチルアンモニウム＝ビス（トリフルオロメタンスルホニル）イミド、ビス（２−ヒドロキシエチル）オクチルメチルアンモニウム＝ビス（フルオロスルホニル）イミド、ビス（２−ヒドロキシエチル）オレイルメチルアンモニウム＝ビス（トリフルオロメタンスルホニル）イミド、ビス（２−ヒドロキシエチル）オレイルメチルアンモニウム＝ビス（フルオロスルホニル）イミド、ビス（２−ヒドロキシエチル）ブチルオクチルアンモニウム＝ビス（トリフルオロメタンスルホニル）イミド、ビス（２−ヒドロキシエチル）ブチルオクチルアンモニウム＝ビス（フルオロスルホニル）イミド、ビス（２−ヒドロキシプロピル）ジメチルアンモニウム＝ビス（トリフルオロメタンスルホニル）イミド、ビス（２−ヒドロキシプロピル）ジメチルアンモニウム＝ビス（フルオロスルホニル）イミド、ビス（４−ヒドロキシブチル）ジメチルアンモニウムカチオン＝ビス（トリフルオロメタンスルホニル）イミド、ビス（４−ヒドロキシブチル）ジメチルアンモニウムカチオン＝ビス（フルオロスルホニル）イミド、ポリオキシエチレンラウリルメチルアンモニウム＝ビス（トリフルオロメタンスルホニル）イミド、ポリオキシエチレンラウリルメチルアンモニウム＝ビス（フルオロスルホニル）イミド、ポリオキシエチレンオレイルメチルアンモニウム＝ビス（トリフルオロメタンスルホニル）イミド、ポリオキシエチレンオレイルメチルアンモニウム＝ビス（フルオロスルホニル）イミド、ポリオキシエチレンステアリルメチルアンモニウム＝ビス（トリフルオロメタンスルホニル）イミド、ポリオキシエチレンステアリルメチルアンモニウム＝ビス（フルオロスルホニル）イミド、トリス（２−ヒドロキシエチル）メチルアンモニウム＝ヘキサフルオロホスフェート、トリス（２−ヒドロキシエチル）メチルアンモニウム＝テトラフルオロボレート、トリス（２−ヒドロキシエチル）メチルアンモニウム＝トリフルオロメタンスルホネート、トリス（２−ヒドロキシエチル）メチルアンモニウム＝ビス（トリフルオロメタンスルホニル）イミド、トリス（２−ヒドロキシエチル）メチルアンモニウム＝ビス（フルオロスルホニル）イミド、トリス（２−ヒドロキシプロピル）メチルアンモニウム＝ビス（トリフルオロメタンスルホニル）イミド、トリス（２−ヒドロキシプロピル）メチルアンモニウム＝ビス（フルオロスルホニル）イミド、トリス（４−ヒドロキシブチル）メチルアンモニウム＝ビス（トリフルオロメタンスルホニル）イミド、トリス（４−ヒドロキシブチル）メチルアンモニウム＝ビス（フルオロスルホニル）イミドなどがあげられる。これらは、１種単独で用いてもよく、２種以上を用いてもよい。
【００２５】
なお、前記のようなイオン性化合物は、市販の物を使用してもよいが、下記のようにして合成することも可能である。イオン性化合物などの合成方法としては、目的とするイオン性化合物などが得られれば特に限定されないが、文献“イオン液体−開発の最前線と未来−”[（株）シーエムシー出版発行]に記載されているような、ハロゲン化物法、水酸化物法、酸エステル法、錯形成法、および中和法などが用いることができる。
【００２６】
本発明の粘着剤用帯電防止剤は、前記式（１）〜（３）のいずれかで示されるカチオン部位を有するイオン性化合物を有効成分として含有してなるものであり、単独であってもよいが、必要に応じて安定化剤などの添加剤又は溶媒などを混合して用いることもできる。
【００２７】
本発明の粘着剤用帯電防止剤の添加量は、粘着剤ポリマーに対して０．０１質量部以上、であり、０．０５質量部以上が好ましく、０．１質量部以上がより好ましく、４０質量部以下であり、好ましくは２０重量部以下、より好ましくは１０重量部以下である。
【００２８】
本発明の粘着剤用帯電防止剤は当該技術分野で使用される粘着剤ポリマーに広く適用することができる。前記粘着剤ポリマーとしては  (メタ)アクリル系ポリマー、ゴム系ポリマー、シリコーン系ポリマー、ポリウレタン系ポリマー等を上げることが出来る。これらの内、(メタ)アクリル系ポリマーに好ましく使用することができる。
【００２９】
前記(メタ)アクリル系ポリマーは、たとえば、炭素数１〜２０の直鎖又は分岐鎖状のアルキル基を有する（メタ）アクリル酸アルキルエステルをモノマー単位(成分）として含有するポリマーである。また、前記(メタ)アクリル系ポリマー（ａ）は、炭素数１〜２０のアルキル基を有する（メタ）アクリル酸アルキルエステルが単独で、又は２種以上が組み合わされた構成とすることができる。
【００３０】
前記炭素数１〜２０のアルキル基を有する（メタ）アクリル酸アルキルエステルとしては、たとえば、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸ｓ−ブチル、（メタ）アクリル酸ｔ−ブチル、（メタ）アクリル酸ペンチル、（メタ）アクリル酸イソペンチル、（メタ）アクリル酸ヘキシル、（メタ）アクリル酸ヘプチル、（メタ）アクリル酸オクチル、（メタ）アクリル酸２−エチルヘキシル、（メタ）アクリル酸イソオクチル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ドデシル、（メタ）アクリル酸トリデシル、（メタ）アクリル酸テトラデシル、（メタ）アクリル酸ペンタデシル、（メタ）アクリル酸ヘキサデシル、（メタ）アクリル酸ヘプタデシル、（メタ）アクリル酸オクタデシル、（メタ）アクリル酸ノナデシル、（メタ）アクリル酸エイコシル等の（メタ）アクリル酸Ｃ１−２０アルキルエステル［好ましくは（メタ）アクリル酸Ｃ２−１４アルキルエステル、さらに好ましくは（メタ）アクリル酸Ｃ２−１０アルキルエステル］等が挙げられる。なお、（メタ）アクリル酸アルキルエステルとはアクリル酸アルキエステルおよび／又はメタクリル酸アルキルエステルをいい、「（メタ）・・・」は全て同様の意味である。
【００３１】
前記炭素数１〜２０のアルキル基を有する（メタ）アクリル酸アルキルエステルの割合は、(メタ)アクリル系ポリマーを調製するためのモノマー単位（成分）全量に対して、５０質量部以上であり、より好ましくは６０質量部、更に好ましくは７０質量部である。一方、９９．９質量部以下であり、９８質量部以下が好ましく、９６質量部以下がより好ましい。前記範囲内にあると、再剥離用途に使用できる粘着シートに好ましい粘着特性が得られるため、好ましい態様となる。
【００３２】
なお、前記(メタ)アクリル系ポリマーは、凝集力、耐熱性、架橋性等の改質を目的として、必要に応じて、前記（メタ）アクリル酸アルキルエステルと共重合可能な、他のモノマー単位（成分）（共重合性モノマー）を含んでいてもよい。したがって、(メタ)アクリル系ポリマーは、主成分としての前記（メタ）アクリル酸アルキルエステルと共に、共重合性モノマーを含んでいてもよい。共重合性モノマーとしては、極性基を有するモノマーを好適に使用することができる。なお、主成分とは、モノマー成分全量中、最も配合割合の高いモノマーを意味する。
【００３３】
前記共重合性モノマーの具体的な例としては、アクリル酸、メタクリル酸、カルボキシエチルアクリレート、カルボキシペンチルアクリレート、イタコン酸、マレイン酸、フマル酸、クロトン酸、イソクロトン酸等のカルボキシル基含有モノマー；（メタ）アクリル酸２−ヒドロキシエチル、（メタ）アクリル酸３−ヒドロキシプロピル、（メタ）アクリル酸４−ヒドロキシブチル、（メタ）アクリル酸６−ヒドロキシヘキシル、（メタ）アクリル酸８−ヒドロキシオクチル、（メタ）アクリル酸１０−ヒドロキシデシル、（メタ）アクリル酸１２−ヒドロキシラウリル、（４−ヒドロキシメチルシクロへキシル）メチルメタクリレート等の（メタ）アクリル酸ヒドロキシアルキル等の水酸基含有モノマー；無水マレイン酸、無水イタコン酸等の酸無水物基含有モノマー；スチレンスルホン酸、アリルスルホン酸、２−（メタ）アクリルアミド−２−メチルプロパンスルホン酸、（メタ）アクリルアミドプロパンスルホン酸、スルホプロピル（メタ）アクリレート、（メタ）アクリロイルオキシナフタレンスルホン酸等のスルホン酸基含有モノマー；２−ヒドロキシエチルアクリロイルホスフェート等のリン酸基含有モノマー；  （メタ）アクリルアミド、Ｎ，Ｎ−ジメチル（メタ）アクリルアミド、Ｎ，Ｎ−ジエチル（メタ）アクリルアミド、Ｎ，Ｎ−ジプロピル（メタ）アクリルアミド、Ｎ，Ｎ−ジイソプロピル（メタ）アクリルアミド、Ｎ，Ｎ−ジ（ｎ−ブチル）（メタ）アクリルアミド、Ｎ，Ｎ−ジ（ｔ−ブチル）（メタ）アクリルアミド等のＮ，Ｎ−ジアルキル（メタ）アクリルアミド、Ｎ−エチル（メタ）アクリルアミド、Ｎ−イソプロピル（メタ）アクリルアミド、Ｎ−ブチル（メタ）アクリルアミド、Ｎ−ｎ−ブチル（メタ）アクリルアミド、Ｎ−メチロール（メタ）アクリルアミド、Ｎ−エチロール（メタ）アクリルアミド、Ｎ−メチロールプロパン（メタ）アクリルアミド、Ｎ−メトキシメチル（メタ）アクリルアミド、Ｎ−メトキシエチル（メタ）アクリルアミド、Ｎ−ブトキシメチル（メタ）アクリルアミド、Ｎ−アクリロイルモルホリン等の（Ｎ−置換）アミド系モノマー；  Ｎ−（メタ）アクリロイルオキシメチレンスクシンイミド、Ｎ−（メタ）アクリロイル−６−オキシヘキサメチレンスクシンイミド、Ｎ−（メタ）アクリロイル−８−オキシヘキサメチレンスクシンイミド等のスクシンイミド系モノマー；Ｎ−シクロヘキシルマレイミド、Ｎ−イソプロピルマレイミド、Ｎ−ラウリルマレイミド、Ｎ−フェニルマレイミド等のマレイミド系モノマー；Ｎ−メチルイタコンイミド、Ｎ−エチルイタコンイミド、Ｎ−ブチルイタコンイミド、Ｎ−オクチルイタコンイミド、Ｎ−２−エチルへキシルイタコンイミド、Ｎ−シクロへキシルイタコンイミド、Ｎ−ラウリルイタコンイミド等のイタコンイミド系モノマー；  酢酸ビニル、プロピオン酸ビニル等のビニルエステル類；Ｎ−ビニル−２−ピロリドン、Ｎ−メチルビニルピロリドン、Ｎ−ビニルピリジン、Ｎ−ビニルピペリドン、Ｎ−ビニルピリミジン、Ｎ−ビニルピペラジン、Ｎ−ビニルピラジン、Ｎ−ビニルピロール、Ｎ−ビニルイミダゾール、Ｎ−ビニルオキサゾール、Ｎ−（メタ）アクリロイル−２−ピロリドン、Ｎ−（メタ）アクリロイルピペリジン、Ｎ−（メタ）アクリロイルピロリジン、Ｎ−ビニルモルホリン、Ｎ−ビニル−２−ピペリドン、Ｎ−ビニル−３−モルホリノン、Ｎ−ビニル−２−カプロラクタム、Ｎ−ビニル−１，３−オキサジン−２−オン、Ｎ−ビニル−３，５−モルホリンジオン、Ｎ−ビニルピラゾール、Ｎ−ビニルイソオキサゾール、Ｎ−ビニルチアゾール、Ｎ−ビニルイソチアゾール、Ｎ−ビニルピリダジン等の窒素含有複素環系モノマー；  Ｎ−ビニルカルボン酸アミド類；Ｎ−ビニルカプロラクタム等のラクタム系モノマー；アクリロニトリル、メタクリロニトリル等のシアノアクリレートモノマー；（メタ）アクリル酸アミノエチル、（メタ）アクリル酸Ｎ，Ｎ−ジメチルアミノエチル、（メタ）アクリル酸Ｎ，Ｎ−ジメチルアミノエチル、（メタ）アクリル酸ｔ−ブチルアミノエチル等の（メタ）アクリル酸アミノアルキル系モノマー；（メタ）アクリル酸メトキシエチル、（メタ）アクリル酸エトキシエチル、（メタ）アクリル酸プロポキシエチル、（メタ）アクリル酸ブトキシエチル、（メタ）アクリル酸エトキシプロピル等の（メタ）アクリル酸アルコキシアルキル系モノマー；スチレン、α−メチルスチレン等のスチレン系モノマー；（メタ）アクリル酸グリシジル等のエポキシ基含有アクリル系モノマー；（メタ）アクリル酸テトラヒドロフルフリル、フッ素原子含有（メタ）アクリレート、シリコーン（メタ）アクリレート等の複素環、ハロゲン原子、ケイ素原子等を有するアクリル酸エステル系モノマー；イソプレン、ブタジエン、イソブチレン等のオレフィン系モノマー；メチルビニルエーテル、エチルビニルエーテル等のビニルエーテル系モノマー；酢酸ビニル、プロピオン酸ビニル等のビニルエステル類；ビニルトルエン、スチレン等の芳香族ビニル化合物；エチレン、ブタジエン、イソプレン、イソブチレン等のオレフィン又はジエン類；ビニルアルキルエーテル等のビニルエーテル類；塩化ビニル；ビニルスルホン酸ナトリウム等のスルホン酸基含有モノマー；シクロヘキシルマレイミド、イソプロピルマレイミド等のイミド基含有モノマー；２−イソシアナートエチル（メタ）アクリレート等のイソシアネート基含有モノマー；アクリロイルモルホリン；シクロペンチル（メタ）アクリレート、シクロヘキシル（メタ）アクリレート、イソボルニル（メタ）アクリレート、ジシクロペンタニル（メタ）アクリレート等の脂環式炭化水素基を有する（メタ）アクリル酸エステル；  フェニル（メタ）アクリレート、フェノキシエチル（メタ）アクリレート等の芳香族炭化水素基を有する（メタ）アクリル酸エステル；  テルペン化合物誘導体アルコールから得られる（メタ）アクリル酸エステル；等が挙げられる。これらは、１種単独で用いてもよく、２種以上を用いてもよい。
【００３４】
前記(メタ)アクリル系ポリマーが、主成分としての前記（メタ）アクリル酸アルキルエステルと共に共重合性モノマーを含有する場合、前記水酸基含有モノマーやカルボキシル基含有モノマーを好適に使用することができる。その中でも、前記水酸基含有モノマーとしては、（メタ）アクリル酸２−ヒドロキシエチル、（メタ）アクリル酸４−ヒドロキシブチルが好適であり、前記カルボキシル基含有モノマーとしては、アクリル酸を好適に使用することができる。
【００３５】
本発明のイオン性化合物が高温高湿条件下でも耐久性に優れている理由は定かではないが、以下のように推測することができる。すなわち、前記(メタ)アクリル系ポリマーが水酸基、カルボキシル基などを有している場合、本発明の粘着剤用帯電防止剤は、カチオン部位に水酸基を有している事から、本発明のイオン性化合物と前記(メタ)アクリル系ポリマーとの相溶性が上がり、耐久性の向上が発現できたと推測できる。
【００３６】
前記(メタ)アクリル系ポリマーの分子量を調整するために、その重合中に連鎖移動剤を用いることができる。使用する連鎖移動剤の例としては、オクチルメルカプタン、ラウリルメルカプタン、ｔ−ドデシルメルカプタン、メルカプトエタノール、α−チオグリセロール等のメルカプト基を有する化合物；チオグリコール酸、チオグリコール酸メチル、チオグリコール酸エチル、チオグリコール酸プロピル、チオグリコール酸ブチル、チオグリコール酸ｔ−ブチル、チオグリコール酸２−エチルヘキシル、チオグリコール酸オクチル、チオグリコール酸デシル、チオグリコール酸ドデシル、エチレングリコールのチオグリコール酸エステル、ネオペンチルグリコールのチオグリコール酸エステル、ペンタエリスリトールのチオグリコール酸エステル等のチオグリコール酸エステル類；α−メチルスチレンダイマー等が挙げられる。これらは、１種単独で用いてもよく、２種以上を用いてもよい。
【００３７】
前記(メタ)アクリル系ポリマーの調製に際して、熱重合開始剤や光重合開始剤（光開始剤）等の重合開始剤を用いた熱や紫外線による硬化反応を利用して、(メタ)アクリル系ポリマーを容易に形成することができる。特に、重合時間を短くすることができる利点等から、熱重合を好適に用いることができる。重合開始剤は単独で又は２種以上を組み合わせて使用することができる。
【００３８】
前記熱重合開始剤としては、たとえば、アゾ系重合開始剤（たとえば、２，２´−アゾビスイソブチロニトリル、２，２´−アゾビス−２−メチルブチロニトリル、２，２´−アゾビス（２−メチルプロピオン酸）ジメチル、４，４´−アゾビス−４−シアノバレリアン酸、アゾビスイソバレロニトリル、２，２´−アゾビス（２−アミジノプロパン）ジヒドロクロライド、２，２´−アゾビス［２−（５−メチル−２−イミダゾリン−２−イル）プロパン］ジヒドロクロライド、２，２´−アゾビス（２−メチルプロピオンアミジン）二硫酸塩、２，２´−アゾビス（Ｎ，Ｎ´−ジメチレンイソブチルアミジン）ジヒドロクロライド等）；過酸化物系重合開始剤（たとえば、ジベンゾイルペルオキシド、ｔ−ブチルペルマレエート、過酸化ラウロイル等）；レドックス系重合開始剤等が挙げられる。
【００３９】
前記熱重合開始剤の配合量としては、特に制限されないが、たとえば、前記(メタ)アクリル系ポリマーを調製するモノマー単位（成分）の全量１００質量部に対して、０．０１〜５質量部が好ましく、より好ましくは０．０５〜３質量部の範囲内の量で配合される。
【００４０】
前記光重合開始剤としては、特に制限されないが、たとえば、ベンゾインエーテル系光重合開始剤、アセトフェノン系光重合開始剤、α−ケトール系光重合開始剤、芳香族スルホニルクロリド系光重合開始剤、光活性オキシム系光重合開始剤、ベンゾイン系光重合開始剤、ベンジル系光重合開始剤、ベンゾフェノン系光重合開始剤、ケタール系光重合開始剤、チオキサントン系光重合開始剤、アシルフォスフィンオキサイド系光重合開始剤等を用いることができる。
【００４１】
具体的には、前記ベンゾインエーテル系光重合開始剤としては、たとえば、ベンゾインメチルエーテル、ベンゾインエチルエーテル、ベンゾインプロピルエーテル、ベンゾインイソプロピルエーテル、ベンゾインイソブチルエーテル、２，２−ジメトキシ−１，２−ジフェニルエタン−１−オン［商品名：イルガキュア６５１、ＢＡＳＦ社製］、アニソールメチルエーテル等が挙げられる。アセトフェノン系光重合開始剤としては、たとえば、１−ヒドロキシシクロヘキシルフェニルケトン［商品名：イルガキュア１８４、ＢＡＳＦ社製］、４−フェノキシジクロロアセトフェノン、４−ｔ−ブチル−ジクロロアセトフェノン、１−［４−(２−ヒドロキシエトキシ)−フェニル］−２−ヒドロキシ−２−メチル−１−プロパン−１−オン［商品名：イルガキュア２９５９、ＢＡＳＦ社製］、２−ヒドロキシ−２−メチル−１−フェニル−プロパン−１−オン［商品名：ダロキュア１１７３、ＢＡＳＦ社製］、メトキシアセトフェノン等が挙げられる。α−ケトール系光重合開始剤としては、たとえば、２−メチル−２−ヒドロキシプロピオフェノン、１−［４−（２−ヒドロキシエチル）−フェニル］−２−ヒドロキシ−２−メチルプロパン−１−オン等が挙げられる。芳香族スルホニルクロリド系光重合開始剤としては、たとえば、２−ナフタレンスルホニルクロライド等が挙げられる。光活性オキシム系光重合開始剤としては、たとえば、１−フェニル−１，１−プロパンジオン−２−（ｏ−エトキシカルボニル）−オキシム等が挙げられる。
【００４２】
また、前記ベンゾイン系光重合開始剤には、たとえば、ベンゾイン等が含まれる。ベンジル系光重合開始剤には、たとえば、ベンジル等が含まれる。ベンゾフェノン系光重合開始剤には、たとえば、ベンゾフェノン、ベンゾイル安息香酸、３，３´−ジメチル−４−メトキシベンゾフェノン、ポリビニルベンゾフェノン、α−ヒドロキシシクロヘキシルフェニルケトン等が含まれる。ケタール系光重合開始剤には、たとえば、ベンジルジメチルケタール等が含まれる。チオキサントン系光重合開始剤には、たとえば、チオキサントン、２−クロロチオキサントン、２−メチルチオキサントン、２，４−ジメチルチオキサントン、イソプロピルチオキサントン、２，４−ジクロロチオキサントン、２，４−ジエチルチオキサントン、イソプロピルチオキサントン、２，４−ジイソプロピルチオキサントン、ドデシルチオキサントン等が含まれる。
【００４３】
前記アシルフォスフィン系光重合開始剤としては、たとえば、ビス（２，６−ジメトキシベンゾイル）フェニルホスフィンオキシド、ビス（２，６−ジメトキシベンゾイル）（２，４，４−トリメチルペンチル）ホスフィンオキシド、ビス（２，６−ジメトキシベンゾイル）−ｎ−ブチルホスフィンオキシド、ビス（２，６−ジメトキシベンゾイル）−（２−メチルプロパン−１−イル）ホスフィンオキシド、ビス（２，６−ジメトキシベンゾイル）−（１−メチルプロパン−１−イル）ホスフィンオキシド、ビス（２，６−ジメトキシベンゾイル）−ｔ−ブチルホスフィンオキシド、ビス（２，６−ジメトキシベンゾイル）シクロヘキシルホスフィンオキシド、ビス（２，６−ジメトキシベンゾイル）オクチルホスフィンオキシド、ビス（２−メトキシベンゾイル）（２−メチルプロパン−１−イル）ホスフィンオキシド、ビス（２−メトキシベンゾイル）（１−メチルプロパン−１−イル）ホスフィンオキシド、ビス（２，６−ジエトキシベンゾイル）（２−メチルプロパン−１−イル）ホスフィンオキシド、ビス（２，６−ジエトキシベンゾイル）（１−メチルプロパン−１−イル）ホスフィンオキシド、ビス（２，６−ジブトキシベンゾイル）（２−メチルプロパン−１−イル）ホスフィンオキシド、ビス（２，４−ジメトキシベンゾイル）（２−メチルプロパン−１−イル）ホスフィンオキシド、ビス（２，４，６−トリメチルベンゾイル）（２，４−ジペントキシフェニル）ホスフィンオキシド、ビス（２，６−ジメトキシベンゾイル）ベンジルホスフィンオキシド、ビス（２，６−ジメトキシベンゾイル）−２−フェニルプロピルホスフィンオキシド、ビス（２，６−ジメトキシベンゾイル）−２−フェニルエチルホスフィンオキシド、ビス（２，６−ジメトキシベンゾイル）ベンジルホスフィンオキシド、ビス（２，６−ジメトキシベンゾイル）−２−フェニルプロピルホスフィンオキシド、ビス（２，６−ジメトキシベンゾイル）−２−フェニルエチルホスフィンオキシド、２，６−ジメトキシベンゾイルベンジルブチルホスフィンオキシド、２，６−ジメトキシベンゾイルベンジルオクチルホスフィンオキシド、ビス(２，４，６−トリメチルベンゾイル)−２，５−ジイソプロピルフェニルホスフィンオキシド、ビス(２，４，６−トリメチルベンゾイル)−２−メチルフェニルホスフィンオキシド、ビス(２，４，６−トリメチルベンゾイル)−４−メチルフェニルホスフィンオキシド、ビス(２，４，６−トリメチルベンゾイル)−２，５−ジエチルフェニルホスフィンオキシド、ビス(２，４，６−トリメチルベンゾイル)−２，３，５，６−テトラメチルフェニルホスフィンオキシド、ビス（２，４，６−トリメチルベンゾイル）−２，４−ジ−ｎ−ブトキシフェニルホスフィンオキシド、２，４，６−トリメチルベンゾイルジフェニルホスフィンオキシド、ビス(２，６−ジメトキシベンゾイル)−２，４，４−トリメチルペンチルホスフィンオキシド、ビス(２，４，６−トリメチルベンゾイル)イソブチルホスフィンオキシド、２，６−ジメチトキシベンゾイル−２，４，６−トリメチルベンゾイル−n−ブチルホスフィンオキシド、ビス（２，４，６−トリメチルベンゾイル)フェニルホスフィンオキシド、ビス(２���４，６−トリメチルベンゾイル)−２，４−ジブトキシフェニホスフィンオキシド、１，１０−ビス[ビス(２，４，６−トリメチルベンゾイル)ホスフィンオキシド]デカン、トリ(２−メチルベンゾイル)ホスフィンオキシド、などが挙げられる。
【００４４】
前記光重合開始剤の配合量は、特に制限されないが、たとえば、前記(メタ)アクリル系ポリマーを調製するモノマー成分全量１００質量部に対して、０．０１〜５質量部が好ましく、より好ましくは０．０５〜３質量部の範囲内の量で配合される。ここで、光重合開始剤の配合量が０．０１質量部より少ないと、重合反応が不十分になる場合がある。光重合開始剤の配合量が５質量部を超えると、光重合開始剤が紫外線を吸収することにより、紫外線が粘着剤層内部まで届かなくなる場合がある。この場合、重合率の低下を生じたり、生成するポリマーの分子量が小さくなってしまう。
【００４５】
前記(メタ)アクリル系ポリマーを得る方法は特に限定されず、溶液重合、乳化重合、塊状重合、懸濁重合、放射線硬化重合等の合成手法として一般的に用いられる各種の重合方法を適用して該ポリマーを得ることができる。
【００４６】
本発明の粘着シートを後述する表面保護シートとして用いる場合、粘着シートの生産性の観点から、溶液重合、乳化重合を好適に用いることができる。また、得られるポリマーは、ランダム共重合体、ブロック共重合体、交互共重合体、グラフト共重合体などいずれでもよい。
【００４７】
前記(メタ)アクリル系ポリマーには硬化剤を含むことが好ましい。前記硬化剤としては特に制限されるものではないが具体的には、イソシアネート系硬化剤、エポキシ系、エチレンイミン系、金属キレート系およびアミン系硬化剤から選択された１種又は2種以上を含むことが好ましい。
【００４８】
前記架橋剤を使用した(メタ)アクリル系ポリマーでは、本発明の粘着剤用帯電防止剤が架橋剤を介し、(メタ)アクリル系ポリマーと共有結合により結合されるため、より高温高湿条件下での耐久性が向上すると推測できる。
【００４９】
前記イソシアネート系硬化剤としては具体的には、分子内に２官能以上のイソシアネート基を含む化合物が好ましく、３官能以上のイソシアネート基を含む化合物が挙げられる。
【００５０】
前記イソシアネート基を含む化合物としては、トリレンジイソシアネート、ヘキサメチレンジイソシアネート、イソホロンジイソシアネート、キシリレンジイソシアネート、水添キシリレンジイソシアネート、ジフェニルメタンジイソシアネート、水添ジフェニルメタンジイソシアネート、テトラメチルキシリレンジイソシアネート、ナフタレンジイソシアネート、トリフェニルメタントリイソシアネート、ポリメチレンポリフェニルイソシアネートなどのポリイソシアネート化合物、及びこれらイソシアネート化合物とトリメチロールプロパン等のポリオール化合物とのアダクト体やビュレット体、またイソシアヌレート体、更にはこれらイソシアネート化合物と公知のポリエーテルポリオールやポリエステルポリオール、アクリルポリオール、ポリブタジエンポリオール、ポリイソプレンポリオール等とのアダクト体等が挙げられる。これらは、１種単独で用いてもよく、２種以上を用いてもよい。
【００５１】
本発明に使用されるイソシアネート系硬化剤としては、トリレンジイソシアネートのトリメチロールプロパンアダクト体、トリレンジイソシアネートのイソシアヌレート体、イソホロンジイソシアネートのイソシアヌレート体が好ましく、特にトリレンジイソシアネートのトリメチロールプロパンアダクト体がさらに好ましい。これらは、１種単独で用いてもよく、２種以上を用いてもよい。
【００５２】
エチレンイミン系硬化剤の例としては、Ｎ，Ｎ’−ジフェニルメタン−４，４'−ビス（１−アジリジンカルボキサイト）、Ｎ，Ｎ’−トルエン−２，４−ビス（１−アジリジンカルボキサイト）、ビスイソフタロイル−１−（２−メチルアジリジン）、トリ−１−アジリジニルホスフィンオキサイド、Ｎ，Ｎ’−ヘキサメチレン−１，６−ビス（１−アジリジンカルボキサイト）、２，２’−ビスヒドロキシメチルブタノール−トリス［３−（１−アジリジニル）プロピオネート］、トリメチロールプロパントリ−β−アジリジニルプロピオネート、テトラメチロールメタントリ−β−アジリジニルプロピオネート、トリス−２，４，６−（１−アジリジニル）−１、３、５−トリアジン等が挙げられる。
【００５３】
エポキシ系硬化剤の例としては、ビスフェノールＡ−エピクロロヒドリン型のエポキシ系樹脂、エチレングリコールジグリシジルエーテル、ポリエチレングリコールジグリシジルエーテル、グリセリンジグリシジルエーテル、グリセリントリグリシジルエーテル、１，６−ヘキサンジオールジグリシジルエーテル、トリメチロールプロパントリグリシジルエーテル、ジグリシジルアニリン、Ｎ，Ｎ，Ｎ'，Ｎ'−テトラグリシジル−ｍ−キシリレンジアミン、１、３−ビス（Ｎ、Ｎ’−ジグリシジルアミノメチル）シクロヘキサン、Ｎ，Ｎ，Ｎ'，Ｎ'−テトラグリシジルアミノフェニルメタン、トリグルシジル等が挙げられる。これらは、１種単独で用いてもよく、２種以上を用いてもよい。
【００５４】
金属キレート硬化剤の例としては、アルミニウム、鉄、銅、亜鉛、スズ、チタン、ニッケル、アンチモン、マグネシウム、バナジウム、クロムおよびジルコニウムなどの多価金属とアセチルアセトンやアセト酢酸エチルとの配位化合物などが挙げられる。これらは、１種単独で用いてもよく、２種以上を用いてもよい。
【００５５】
アミン系硬化剤の例としては、ヘキサメチレンジアミン、トリエチルジアミン、ポリエチレンイミン、ヘキサメチレンテトラミン、ジエチレントリアミン、トリエチルテトラミン、イソホロンジアミン、アミノ樹脂およびメチレン樹脂などが挙げられる。これらは、１種単独で用いてもよく、２種以上を用いてもよい。
【００５６】
これら硬化剤は、(メタ)アクリル系ポリマー１００質量部に対して、０．０１〜１０質量部用いることが好ましく、０．０３〜５質量部がより好ましく、０．０５〜３質量部が特に好ましい。
【００５７】
前記粘着剤ポリマーには、前記成分のほか、本発明の効果を損なわない範囲で、重合禁止剤、粘着付与剤、可塑剤、架橋促進剤、酸化防止剤、光安定剤、金属腐食防止剤、前記粘着剤ポリマー以外の（メタ）アクリル系重合体およびリワーク剤から選択される１種または２種以上を含有してもよい。
【００５８】
前記粘着剤ポリマーには、その塗布性を調製するため、有機溶媒を含有することが好ましい。有機溶媒としては特に制限されるものではないが具体的には、ベンゼン、トルエン、キシレン等の芳香族炭化水素類；ｎ−ペンタン、ｎ−ヘキサン、ｎ−ヘプタン、ｎ−オクタン等の脂肪族炭化水素類；シクロペンタン、シクロヘキサン、シクロヘプタン、シクロオクタン等の脂環式炭化水素類；ジエチルエーテル、ジイソプロピルエーテル、１，２−ジメトキシエタン、ジブチルエーテル、テトラヒドロフラン、ジオキサン、アニソール、フェニルエチルエーテル、ジフェニルエーテル等のエーテル類；クロロホルム、四塩化炭素、１，２−ジクロロエタン、クロロベンゼン等のハロゲン化炭化水素類；酢酸エチル、酢酸プロピル、酢酸ブチル、プロピオン酸メチル等のエステル類；アセトン、メチルエチルケトン、ジエチルケトン、メチルイソブチルケトン、シクロヘキサノン等のケトン類；Ｎ，Ｎ−ジメチルホルムアミド、Ｎ，Ｎ−ジメチルアセタミド、Ｎ−メチルピロリドン等のアミド類；アセトニトリル、ベンゾニトリル等のニトリル類；ジメチルスルホキシド、スルホラン等のスルホキシド類等が挙げられる。これらの重合溶媒は１種単独で用いてもよく、２種以上を用いてもよい。
【００５９】
前記粘着剤ポリマーにおいて、有機溶媒の含有量は、通常５０〜９０質量％、好ましくは６０〜８５質量％である。
【００６０】
本発明の粘着剤用帯電防止剤を使用する粘着剤組成物は、粘着剤用帯電防止剤と、粘着剤ポリマーと、必要に応じて架橋剤、その他の成分とを、従来公知の方法により混合することで調製することができる。例えば、粘着剤ポリマーである(メタ)アクリル系ポリマーを合成する際に得られた、当該共重合体を含むポリマー溶液に、イオン性化合物および必要に応じて架橋剤、その他の成分とを配合する方法が挙げられる。
【実施例】
【００６１】
次に、本発明を実施例に基づいて具体的に説明するが、本発明はこれら実施例によって本限定されるものではない。以下の実施例などの記載において、特に言及しない限り、「部」は「質量部」を示す。
【００６２】
［測定・評価方法］
下記の実施例および比較例において、各種性状の測定方法および評価方法は以下の通りである。
【００６３】
＜分子量：重量平均分子量（Mw）＞
（メタ）アクリル系共重合体の分子量は、東ソー株式会社製ＧＰＣ装置、ＨＬＣ−８２２０ＧＰＣを用いて測定を行い、ポリステレン換算値にて求めた。
測定条件は下記の通りである。サンプル濃度：０．２ｗｔ％（ＴＨＦ溶液）、サンプル注入量：１０μｌ、溶離液：ＴＨＦ、流速：０．６ｍｌ／ｍｉｎ、測定温度：４０℃、カラム：サンプルカラム；ＴＳＫｇｕａｒｄｃｏｌｕｍｎＳｕｐｅｒＨＺ−Ｈ１本＋ＴＳＫｇｅｌＳｕｐｅｒＨＺＭ−Ｈ２本、リファレンスカラム；ＴＳＫｇｅｌ ＳｕｐｅｒＨ−ＲＣ１本、検出器：示差屈折計。
【００６４】
＜耐久性評価＞
実施例・比較例で得られた評価用粘着シートを２０℃／６５％ＲＨ環境下で表面抵抗値を測定した。表面抵抗値は、（株）アドバンテスト社製を用い、印可電圧５００Ｖにて測定した。これを初期表面抵抗値（Ω／□）とした。
また、この評価用粘着シートを６０℃／９０％ＲＨ環境下に５００時間放置した後、同様に表面抵抗値を測定した。これを耐久試験後の表面抵抗値とした。
【００６５】
＜（メタ）アクリル系共重合体の調製＞
（（メタ）アクリル系共重合体Ａ）
攪拌機、温度計、還流冷却器、滴下装置、窒素導入管を備えた反応装置に、窒素ガスを封入後、酢酸エチル７０部、アセトン１５部、ブチルアクリレート６２．５部、フェノキシエチルアクリレート１９．０部、メチルアクリレート１６．０部、アクリル酸１．５部、２−ヒドロキシエチルアクリレート１．０部およびアゾ系重合開始剤２，２’−アゾビスイソブチロニトリル（和光純薬工業（株） 商品名Ｖ−６０）０．１部を仕込んだ。攪拌しながら窒素ガス気流中溶剤の還流温度で８時間反応を行なった。反応終了後、トルエン３１５部を添加して室温まで冷却し、固形分２０重量％のポリマー溶液を調整した。得られた（メタ）アクリル系共重合体Ａの粘度は７，０００ｍＰａ・ｓ、重量平均分子量（Ｍｗ）は１３５万であった。
【００６６】
＜イオン性化合物の調製＞
（イオン性化合物Ｃ−１）
攪拌機、温度計、冷却器を備えた四つ口フラスコに、２−ヒドロキシエチルトリメチルアンモニウムクロライド１３９．６ｇ、ビス（フルオロスルホニル）イミドカリウム２１９．２ｇ  およびアセトニトリル３５９ｇをはかりとり、室温で２時間撹拌した。
得られた反応液をろ過した後、ろ液を濃縮・乾燥して２−ヒドロキシエチルトリメチルアンモニウム＝ビス（フルオロスルホニル）イミドを２６２ｇ（収率９２％）得た。
得られた２−ヒドロキシエチルトリメチルアンモニウム＝ビス（フルオロスルホニル）イミドは、ＮＭＲ（１Ｈ、１３Ｃ）測定、ＦＴ−ＩＲ測定により同定・確認した。
【００６７】
（イオン性化合物Ｃ−２）
攪拌機、温度計、冷却器を備えた四つ口フラスコに、ビス（２−ヒドロキシエチル）ジメチルアンモニウムクロライド１６９．６ｇ、ビス（フルオロスルホニル）イミド２１９．２ｇおよびアセトニトリル３８９ｇをはかりとり、室温で２時間撹拌した。
得られた反応液をろ過した後、ろ液を濃縮・乾燥してビス（２−ヒドロキシエチル）ジメチルアンモニウム＝ビス（フルオロスルホニル）イミドカリウムを２９２ｇ（収率９３％）得た。
得られたビス（２−ヒドロキシエチル）ジメチルアンモニウム＝ビス（フルオロスルホニル）イミドは、ＮＭＲ（１Ｈ、１３Ｃ）測定、ＦＴ−ＩＲ測定により同定・確認した。
【００６８】
（イオン性化合物Ｃ−３）
攪拌機、温度計、冷却器を備えた四つ口フラスコに、ビス（２−ヒドロキシエチル）オクチルメチルアンモニウムクロライド２６７．８ｇ、ビス（フルオロスルホニル）イミドカリウム２１９．２ｇおよびアセトニトリル５９５ｇをはかりとり、室温で２時間撹拌した。
得られた反応液をろ過した後、ろ液を濃縮・乾燥してビス（２−ヒドロキシエチル）オクチルメチルアンモニウム＝ビス（フルオロスルホニル）イミドを３７５ｇ（収率９１％）得た。
得られたビス（２−ヒドロキシエチル）オクチルメチルアンモニウム＝ビス（フルオロスルホニル）イミドは、ＮＭＲ（１Ｈ、１３Ｃ）測定、ＦＴ−ＩＲ測定により同定・確認した。
【００６９】
（イオン性化合物Ｃ−４）
攪拌機、温度計、冷却器を備えた四つ口フラスコに、ビス（２−ヒドロキシエチル）オレイルメチルアンモニウムクロライド４０６ｇ、ビス（フルオロスルホニル）イミドカリウム２１９．２ｇおよびアセトニトリル９３８ｇをはかりとり、室温で２時間撹拌した。
得られた反応液をろ過した後、ろ液を濃縮・乾燥してビス（２−ヒドロキシエチル）オレイルメチルアンモニウム＝ビス（フルオロスルホニル）イミドを４９６ｇ（収率９０％）得た。
得られたビス（２−ヒドロキシエチル）オレイルメチルアンモニウム＝ビス（フルオロスルホニル）イミドは、ＮＭＲ（１Ｈ、１３Ｃ）測定、ＦＴ−ＩＲ測定により同定・確認した。
【００７０】
（イオン性化合物Ｃ−５）
攪拌機、温度計、冷却器を備えた四つ口フラスコに、トリス（２−ヒドロキシエチル）メチルアンモニウムクロライド２００ｇ、ビス（フルオロスルホニル）イミドカリウム２１９．２ｇおよびアセトニトリル４２０ｇをはかりとり、室温で２時間撹拌した。
得られた反応液をろ過した後、ろ液を濃縮・乾燥してトリス（２−ヒドロキシエチル）メチルアンモニウム＝ビス（フルオロスルホニル）イミドを３１０ｇ（収率９０％）得た。
得られたトリス（２−ヒドロキシエチル）メチルアンモニウム＝ビス（フルオロスルホニル）イミドは、ＮＭＲ（１Ｈ、１３Ｃ）測定、ＦＴ−ＩＲ測定により同定・確認した。
【００７１】
（イオン性化合物Ｃ−６）
攪拌機、温度計、冷却器を備えた四つ口フラスコに、ビス（２−ヒドロキシエチル）ジメチルアンモニウムクロライド１６９．６ｇ、ビス（トリフルオロメタンスルホニル）イミドリチウム２８７．１ｇおよびアセトニトリル４５７ｇをはかりとり、室温で２時間撹拌した。
得られた反応液をろ過した後、ろ液を濃縮・乾燥してビス（２−ヒドロキシエチル）ジメチルアンモニウム＝ビス（トリフルオロメタンスルホニル）イミドを３８５ｇ（収率９３％）得た。
得られたビス（２−ヒドロキシエチル）ジメチルアンモニウム＝ビス（トリフルオロメタンスルホニル）イミドは、ＮＭＲ（１Ｈ、１３Ｃ）測定、ＦＴ−ＩＲ測定により同定・確認した。
【００７２】
（イオン性化合物Ｃ−７）
攪拌機、温度計、冷却器を備えた四つ口フラスコに、１−オクチル−４−メチルピリジニウムブロマイド２８６ｇ、ビス（フルオロスルホニル）イミドカリウム２１９．２ｇおよび蒸留水５０５ｇをはかりとり、室温で２時間撹拌し、３時間静置した。得られた反応液の上澄み液を除去し、液状の生成物を得た。
得られた液状生成物を２００ｇの蒸留水にて３回洗浄し、濃縮・乾燥して１−オクチル−４−メチルピリジニウム＝ビス（フルオロスルホニル）イミドを３４８ｇ（収率９０％）得た。
得られた１−オクチル−４−メチルピリジニウム＝ビス（フルオロスルホニル）イミドは、ＮＭＲ（１Ｈ、１３Ｃ）測定、ＦＴ−ＩＲ測定により同定・確認した。
【００７３】
（イオン性化合物Ｃ−８）
攪拌機、温度計、冷却器を備えた四つ口フラスコに、１−エチル−３−メチルイミダゾリウムエチル硫酸塩２３６ｇ、ビス（フルオロスルホニル）イミドカリウム２１９．２ｇおよび蒸留水４５５ｇをはかりとり、室温で２時間撹拌し、３時間静置した。得られた反応液の上澄み液を除去し、液状の生成物を得た。
得られた液状生成物を１４０ｇの蒸留水にて３回洗浄し、濃縮・乾燥して１−エチル−３−メチルイミダゾリウム＝ビス（フルオロスルホニル）イミドを２３３ｇ（収率８０％）得た。
得られた１−エチル−３−メチルイミダゾリウム＝ビス（フルオロスルホニル）イミドは、ＮＭＲ（１Ｈ、１３Ｃ）測定、ＦＴ−ＩＲ測定により同定・確認した。
【００７４】
（イオン性化合物Ｃ−９）
攪拌機、温度計、冷却器を備えた四つ口フラスコに、オクチルトリメチルアンモニウムクロライド２０７．８ｇ、ビス（フルオロスルホニル）イミドカリウム２１９．２ｇおよび蒸留水４２７ｇをはかりとり、室温で２時間撹拌し、３時間静置した。得られた反応液の上澄み液を除去し、液状の生成物を得た。
得られた液状生成物を１７６ｇの蒸留水にて３回洗浄し、濃縮・乾燥してオクチルトリメチルアンモニウム＝ビス（フルオロスルホニル）イミドを３２４ｇ（収率９２％）得た。
得られたオクチルトリメチルアンモニウム＝ビス（フルオロスルホニル）イミドは、ＮＭＲ（１Ｈ、１３Ｃ）測定、ＦＴ−ＩＲ測定により同定・確認した。
【００７５】
（イオン性化合物Ｃ−１０）
攪拌機、温度計、冷却器を備えた四つ口フラスコに、１−エチル−３−メチルイミダゾリウムエチル硫酸塩２３６ｇ、ビス（トリフルオロメタンスルホニル）イミドリチウム２８７．１ｇおよび蒸留水５２３ｇをはかりとり、室温で２時間撹拌し、３時間静置した。得られた反応液の上澄み液を除去し、液状の生成物を得た。
得られた液状生成物を１９６ｇの蒸留水にて３回洗浄し、濃縮・乾燥して１−エチル−３−メチルイミダゾリウム＝ビス（トリフルオロメタンスルホニル）イミドを３２９ｇ（収率８４％）得た。
得られた１−エチル−３−メチルイミダゾリウム＝ビス（トリフルオロメタンスルホニル）イミドは、ＮＭＲ（１Ｈ、１３Ｃ）測定、ＦＴ−ＩＲ測定により同定・確認した。
【００７６】
［実施例１］
＜評価用粘着剤組成物の調製＞
前記（メタ）アクリル系共重合体Ａ溶液の１００重量部（固形分換算値）に対して前記イオン性化合物Ｃ−１を１．５重量部（固形分換算値）添加して撹拌した。さらに架橋剤Ｂ〔ヘキサメチレンジイソシアネートのビウレットタイプ（旭化成工業（株）製  商 品名デュラネート２４Ａ−１００）〕を０．０８重量部（固形分換算値）混合し、評価用粘着剤組成物を得た。
【００７７】
＜評価用粘着シートの作製＞
剥離処理されたポリエチレンテレフタレートフィルム（ＰＥＴフィルム）上に、前記で調製した評価用粘着剤組成物を乾燥塗膜厚が２０μｍになるように塗布し、９０℃で４分間乾燥させてトリアセチルセルロースフィルム（ＴＡＣフィルム）上に転写し、２０℃、６５％ＲＨの雰囲気中７日間養生させ評価用粘着シートを得た。
得られた評価用粘着シートを用いて、耐久性評価をした。結果を表１に示す。
【００７８】
［実施例２〜６、比較例１〜４］
実施例１において、イオン性化合物の種類を表１に記載した通りに変更したことの他は、実施例１と同様にして、評価用粘着剤組成物、評価用粘着シートを調整、作製し、耐久性評価をした。結果を表１に示す。
【００７９】
［実施例７］
＜評価用粘着剤組成物の調製＞
前記（メタ）アクリル系共重合体Ａ溶液の１００重量部（固形分換算値）に対して前記イオン性化合物Ｃ−１を１．５重量部（固形分換算値）添加して撹拌し、評価用粘着剤組成物を得た。
【００８０】
＜評価用粘着シートの作製＞
剥離処理されたポリエチレンテレフタレートフィルム（ＰＥＴフィルム）上に、前記で調製した評価用粘着剤組成物を乾燥塗膜厚が２０μｍになるように塗布し、９０℃で４分間乾燥させてトリアセチルセルロースフィルム（ＴＡＣフィルム）上に転写し、２０℃、６５％ＲＨの雰囲気中１日間養生させ評価用粘着シートを得た。
得られた評価用粘着シートを用いて、耐久性評価をした。結果を表１に示す。
【００８１】
［実施例８〜１１、比較例５〜７］
実施例７において、イオン性化合物の種類を表１に記載した通りに変更したことの他は、実施例７と同様にして、評価用粘着剤組成物、評価用粘着シートを調整、作製し、耐久性評価をした。結果を表１に示す。
【００８２】
［実施例１２］
＜評価用粘着剤組成物の調製＞
前記（メタ）アクリル系共重合体Ａ溶液の１００重量部（固形分換算値）に対して前記イオン性化合物Ｃ−１を１．５重量部（固形分換算値）添加して撹拌した。さらに架橋剤Ｂ〔ヘキサメチレンジイソシアネートのビウレットタイプ（旭化成工業（株）製  商 品名デュラネート２４Ａ−１００）〕を０．０８重量部（固形分換算値）混合し、評価用粘着剤組成物を得た。
【００８３】
＜評価用粘着シートの作製＞
剥離処理されたポリエチレンテレフタレートフィルム（ＰＥＴフィルム）上に、前記で調製した評価用粘着剤組成物を乾燥塗膜厚が２０μｍになるように塗布し、９０℃で４分間乾燥させて剥離処理されていないＰＥＴフィルム上に転写し、２０℃、６５％ＲＨの雰囲気中７日間養生させ評価用粘着シートを得た。
得られた評価用粘着シートの剥離処理されたＰＥＴフィルムを剥がした状態で、耐久性評価をした。結果を表１に示す。
【００８４】
［実施例１３〜１７、比較例８〜１１］
実施例１２において、イオン性化合物の種類を表１に記載した通りに変更したことの他は、実施例１２と同様にして、評価用粘着剤組成物、評価用粘着シートを調整、作製し、耐久性評価をした。結果を表１に示す。
［実施例１８］
＜評価用粘着剤組成物の調製＞
前記（メタ）アクリル系共重合体Ａ溶液の１００重量部（固形分換算値）に対して前記イオン性化合物Ｃ−１を１．５重量部（固形分換算値）添加して撹拌し、評価用粘着剤組成物を得た。
＜評価用粘着シートの作製＞
剥離処理されたポリエチレンテレフタレートフィルム（ＰＥＴフィルム）上に、前記で調製した評価用粘着剤組成物を乾燥塗膜厚が２０μｍになるように塗布し、９０℃で４分間乾燥させて剥離処理されていないＰＥＴフィルム上に転写し、２０℃、６５％ＲＨの雰囲気中１日間養生させ評価用粘着シートを得た。
得られた評価用粘着シートの剥離処理されたＰＥＴフィルムを剥がした状態で、耐久性評価をした。結果を表１に示す。
［実施例１９〜２２、比較例１２〜１４］
実施例１８において、イオン性化合物の種類を表１に記載した通りに変更したことの他は、実施例１８と同様にして、評価用粘着剤組成物、評価用粘着シートを調整、作製し、耐久性評価をした。結果を表１に示す。
［評価結果］
【００８５】
【表１】
2017025258.tif 000005
前記実施例および比較例より、本発明の粘着剤用帯電防止剤を用いた場合、耐久性評価後でも表面抵抗値の変動が見られず、高温高湿条件下でも耐久性に優れた粘着剤用帯電防止剤であることが分かる。
【産業上の利用可能性】
【００８６】
本発明によれば、高温高湿条件下でも耐久性に優れた粘着剤用帯電防止剤として有用である。